(57)【要約】【課題】操作キーの全体を透明性を有するデザインとすることができ、しかもその一部のみを明るく照光することができ、全体の薄型化を進めることを可能とする携帯型電子機器を提供する。【解決手段】略透明であり、照光される被照光マーキング部４ａを有する操作キー４と、前記操作キー４に下方から光を照射するための光源と、前記操作キー４と前記光源との間に配置されたキーパッド２ａとを備える携帯型電子機器において、前記キーパッド２ａの前記操作キー４側の面に貼付されており、前記操作キー４の被照光マーキング部４ａに対応した透光部を有す遮光性粘着シート６をさらに備え、前記遮光性粘着シート６が前記操作キー４の下方に位置していることを特徴とする、携帯型電子機器。【選択図】図１
2009224214.tif 000002
【特許請求の範囲】
【請求項１】
携帯型電子機器の操作キーと光源との間に配置される遮光性粘着シートであって、
前記操作キーの被照光マーキング部に対応した透光部分を有し、黒色層と、黒色層の一方面に形成された第１の白色層と、黒色層の他方面に形成された第２の白色層とを有する積層シートである、遮光性粘着シート。
【請求項２】
前記第１または第２の白色層の表面に形成された粘着剤層をさらに備える、請求項１に記載の遮光性粘着シート。
【請求項３】
略透明であり、照光される被照光マーキング部を有する操作キーと、
前記操作キーに下方から光を照射するための光源と、
前記操作キーと前記光源との間に配置されるキーパッドとを備える携帯型電子機器において、
前記キーパッドの前記操作キー側の面に貼付されており、請求項１または２に記載の遮光性粘着シートをさらに備え、
前記遮光性粘着シートの外縁の少なくとも一部が前記操作キーの下方に位置していることを特徴とする、携帯型電子機器。
【請求項４】
前記キーパッドの外縁の全てが、前記操作キーの下方に位置している、請求項３に記載の携帯型電子機器。
【請求項５】
前記操作キーの周囲の携帯型電子機器部分が半透明部材からなる外表面を有する、請求項３または４のいずれか１項に記載の携帯型電子機器。
【発明の詳細な説明】
【技術分野】
【０００１】
本発明は、例えば、携帯電話機や携帯型ゲーム機器などのような携帯型電子機器及び該携帯型電子機器に用いられる遮光性粘着シートに関し、より詳細には、携帯型電子機器の操作キーの一部のみを照光することを可能とする携帯型電子機器並びに該携帯型電子機器用の遮光性粘着シートに関する。
【背景技術】
【０００２】
従来、携帯電話機などの携帯型電子機器では、意匠性及び操作性を高めるために、操作キー全体が照光されたり、操作キーの一部が照光されたりしている。
【０００３】
例えば、下記の特許文献１には、図５に分解斜視図で示す携帯電話機が示されている。この携帯電話機では、下方に位置する複数の光源（図示せず）上に、透明な配線基板１０１が配置される。透明な配線基板１０２には、上記被照光部１０４ａに応じた複数のメタルドーム１０１ａ及びメタルドーム１０４ｂが形成されている。配線基板１０１上に、柔軟性を有し、かつ透明な弾性材料からなるキーベース１０２が積層される。キーベース１０２上には、ステンレスなどの金属からなる遮光板１０３が積層され、該遮光板１０３上に円形の操作キー１０４及び複数の矩形のキーパッド１０５が配置される。
【０００４】
遮光板１０３では、上記操作キー１０４の下方に位置している部分に、十字状の開口部１０３ａが形成されている。上記被照光部１０４ａは、十字状の開口部１０３ａの上方に位置している。
【０００５】
円形の操作キー１０４では、４つの小さな円形の被照光部１０４ａのみが透光性とされており、それによって、下方からの光により、被照光部１０４ａのみが照光され、操作キー１０４の他の部分は照光されない。すなわち、下方からの光が十字状の開口部１０３ａを透過し、上方の操作キー１０４の被照光部１０４ａに導かれ、被照光部１０４ａのみが照光される。
【０００６】
よって、操作キー１０４の一部である被照光部１０４ａのみを照光することができる。もっとも、このような構成では、操作キー１０４の全体を光らせるデザインとすることはできず、意匠性を高めることはできなかった。
【０００７】
また、ステンレスなどの金属からなる遮光板１０３を用いているため、操作キー１０４の被照光部１０４ａを指で押圧した場合の押圧力が、遮光板１０３の下方に位置しているキーパッド１０２ａの上面に伝わり難いという問題もあった。加えて、金属製の遮光板１０３を用いているため、薄型化を進めることも困難であった。
【０００８】
他方、下記の特許文献２には、図６に示す照光式キー１２１が開示されている。この照光式キー１２１は、キートップ１２２を有する。キートップ１２２は、透明な合成樹脂からなる。従って、下方から導かれた光が透過し、キートップ１２２の上面１２２ａに至る。
【０００９】
もっとも、キートップ１２２の上面１２２ａ上には、遮光膜１２３が積層されている。この遮光膜１２３の一部がレーザにより除去され、マーキング１２４が形成されている。すなわち、マーキング１２４は、適宜の文字や絵柄に対応した開口部であり、該開口部外の領域は該遮光膜１２３で覆われている。従って、下方から導かれた光によりマーキング１２４が照光されるキートップ１２２を得ることができる。
【００１０】
しかしながら、特許文献２に記載の構成では、キートップ１２１の全体を透明性を有する部材とすることはできない。すなわち、操作キー全体が透明性を有し、照光されるデザインを施すことはできない。
【００１１】
また、上記マーキング１２４を形成するのに、レーザ等を用いた煩雑な加工を実施しなければならず、製造工程が煩雑であった。
【特許文献１】特開２００７−２９４２４６号公報
【特許文献２】特開平１１−６６９９７号公報
【発明の開示】
【発明が解決しようとする課題】
【００１２】
本発明は、上述した従来技術の現状に鑑み、操作キーの全体を透明性を有し、かつ照光されるデザインとすることができ、しかもその一部のみをより強く及び／または異なる色を呈するように照光することができ、さらに、全体の薄型化を進めることを可能とする遮光性粘着シート、及びこれを用いた電子機器を提供することにある。
【００１３】
本発明のより限定的な目的は、上記操作キーの一部のみを強く及び／または異なる色を呈するように照光し得るだけでなく、操作キーを通して操作キーの下方の遮光性粘着シートの外形が見え難い携帯型電子機器及び該携帯型電子機器用の遮光性粘着シートを提供することにある。
【課題を解決するための手段】
【００１４】
本発明に係る携帯型電子機器用遮光性粘着シートは、黒色層と、黒色層の一方面に形成された第１の白色層と、黒色層の他方面に形成された第２の白色層とを有する積層シートである、遮光性粘着シートである。
【００１５】
操作キーの全体が略透明であっても、操作キーの下方に位置している遮光性粘着シート部分の外形がわかり難くなる。すなわち、操作キーの周囲が白色系のすりガラス状の色合いを有する場合、上記白色層との間の色差が少なくなるため、操作キーの下方のキーパッドの外縁が見え難くなる。よって、より一層意匠性に優れた携帯型電子機器を得ることができる。この場合、第１または第２の白色層自体が粘着性を有していてもよく、あるいは上記積層シートに、さらに透明な粘着層が積層されてもよい。
【００１６】
本発明によれば、略透明であり、照光される被照光マーキング部を有する操作キーと、前記操作キーに下方から光を照射するための光源と、前記操作キーと前記光源との間に配置されており、前記操作キーの一部が操作されるキーパッドとを備える携帯型電子機器において、前記キーパッドの前記操作キー側の面に貼付されており、前記操作キーの被照光マーキング部に対応した透光部を有す遮光性粘着シートをさらに備え、前記遮光性粘着シートの外縁の少なくとも一部が前記操作キーの下方に位置していることを特徴とする、携帯型電子機器が提供される。
【００１７】
尚、本明細書において「下方から光を照射する光源」とは、必ずしも操作キーの中心部の真下に光源を備えている必要はない。サイドライト方式の光源から照射される場合も、操作キーより下に光源があれば、「下方から光を照射する光源」である。
【００１８】
本発明に係る携帯型電子機器のある特定の局面では、前記遮光性粘着シートが、黒色層と、黒色層の一方面に積層された第１の白色層と、前記黒色層の他方面に積層された第２の白色層とを有する積層シートである。この場合には、遮光性粘着シートの上面は、第１の白色層または第２の白色層となるため、略透明な操作キーとの色差が小さくなる。そのため、操作キーの下方に位置している粘着シートの外形がわかり難くなる。よって、遮光性粘着シートの面積を小さくした場合であっても、意匠性が損なわれ難い。
【００１９】
加えて、積層シートでは、黒色層の両面に、白色層が積層されているので、透光部以外では、下方からの光を確実に遮断することができる。
【００２０】
本発明の携帯型電子機器の他の特定の局面では、前記積層シートの片面に設けられた粘着剤層がさらに備えられる。本発明においては、遮光性粘着シートは、第１または第２の白色層自体が粘着性を有していてもよい。その場合には、第１または第２の白色層に粘着剤を含有させればよい。あるいは、本発明では、上記のように、積層シートの片面に粘着剤層がさらに備えられていてもよい。
【発明の効果】
【００２１】
本発明に係る携帯型電子機器用遮光性粘着シートは、黒色層と、黒色層の一方面に形成された第１の白色層と、黒色層の他方面に形成された第２の白色層とを有する積層シートであるため、黒色層により充分に遮光できるとともに、両面の白色層により、光の有効利用ができ、透光部を際立たせることができる。
【００２２】
そして、操作キーがタッチセンサーキーである場合には、操作キーの見た目を損なわず操作しやすくなる。例えば黒色層のみの遮光シートでは、キーの色味が悪くなり、キー部がわかりにくく、操作しにくくなる。
【００２３】
また、操作キーが光センサーを用いている場合には、本発明に係る遮光性粘着シートでは、センサー部以外を確実に遮光しつつ、光源からの光を有効に透光部に導くことができ、操作しやすいとともに誤作動等を防止することができる。
【００２４】
本発明の遮光シートを用いた携帯型電子機器では、操作キーと光源との間に配置されたキーパッドの操作キー側の面に本発明の遮光性粘着シートが貼付されているため、光源からの光が、遮光性粘着シートで覆われている部分では、上記遮光性粘着シートの上記透光部のみを通過し、被照光マーキング部のみが光源からの光により照らされることになる。この操作キーの被照光マーキング部は、上記遮光性粘着シートの透光部により規定されるものであり、操作キー自体は、全体を透明とすることが可能とされている。従って、全体が略透明な操作キーの一部のみが照光された、デザイン性に優れた操作キーを有する携帯型電子機器を提供することができる。
【００２５】
また、上記遮光性粘着シートが前記操作キーの下方の全領域に位置しない場合には、遮光性粘着シート外の部分において光源からの光が操作キーに至り、操作キー全体が照光することになる。この場合、遮光性粘着シートの上方では、光源からの光が周囲から回り込むため、遮光性粘着シートの上方部分においては、上記被照光マーキング部は相対的に光源からの光により強く照光されることになる。あるいは、被照光マーキング部に透光性粘着シートなどを貼付しておけば、他の部分と異なる色を呈するように被照光マーキング部を照光することができる。
【００２６】
加えて、ステンレス板などからなる遮光板を必要としないため、操作キーが押圧により作動するキーの場合、操作キーからの押圧力が円滑にキーパッドに伝わる。そのため、操作に必要な押圧力を低減することができ、操作性を高めることも可能となる。
【００２７】
さらに、上記のように、操作キーの被照光マーキング部のみを照光するにあたり、遮光性粘着シートをキーパッドの操作キー側の面に貼付しておけばよいため、言い換えれば、透光部を有する小さな面積の遮光性粘着シートをキーパッドに貼付しておけばよいだけであるため、遮光性粘着シートの面積を小さくすることができる。従って、粘着剤の使用量を少なくすることができ、環境負担を軽減することも可能となる。また、粘着剤中に含有されている溶剤や残存モノマー等の揮発成分に起因する臭いや誤作動、周辺部材の変色等の問題を抑制することができる。
【発明を実施するための最良の形態】
【００２８】
以下、図面を参照しつつ、本発明の具体的な実施形態を説明することにより、本発明を明らかにする。
【００２９】
図１（ａ）は、本発明の一実施形態に係る携帯型電子機器としての携帯電話機の模式的分解斜視図であり、図２は、本実施形態の携帯電話機の要部を示す模式的平面図である。本実施形態の携帯電話機では、透明な配線基板１上に柔軟性を有し、かつ透明な弾性材料からなるキーベース２が積層されており、キーベース２上に、円形の操作キー４及び複数の矩形のキートップ５が積層される。ここでは、円形の操作キー４は円形の操作キー４の周方向において４等分された位置に分散配置された複数の被照光マーキング部４ａを有する。被照光マーキング部４ａは、特に限定されるわけではないが、円形の形状を有する。本実施形態では、操作キー４全体が白色半透明である。また、被照光マーキング部４ａ上には、透光性着色シート７が貼付されている。
【００３０】
配線基板１は、相対的に径の小さな複数のメタルドーム１ａを有する。この複数のメタルドーム１ａは、上記操作キー４の下方に位置しており、１個の被照光マーキング部４ａの下方に、それぞれ１個のメタルドーム１ａが配置されている。
【００３１】
また、複数のメタルドーム１ａが設けられている部分の両側には、相対的に径の大きな一対のメタルドーム１ｂが形成されている。また、相対的に径の大きな複数のメタルドーム１ｃが上記メタルドーム１ａ及び１ｂが設けられている部分の側方に配置されている。これらのメタルドーム１ａ〜１ｃは、いずれも押圧されると、中央部分が下方に突出するように凹み、それによって下方の電気的配線が下方に配置された一対の導体間を導通させたりする。
【００３２】
また、配線基板１全体は、前述したように透明とされている。従って、配線基板１の下方に配置される光源からの光が上方に導かれる。光源からの光は、配線基板１を通過し、透明なキーパッドを通過し、上方に導かれる。この光源としては、ＬＥＤなどの適宜の光源を用いることができる。操作キー４が設けられている部分では、操作キー４が設けられている領域に下方から光を照射するための光源が配置される。また、他のキートップ５などを照光する場合には、それぞれ、下方に光源が配置される。ここでは、矩形の領域Ａに合致する平面形状を有するキーベース２が積層されている。
【００３３】
キーベース２では、透明な弾性材料からなる矩形のシートに、一体に、十字状のキーパッド２ａと、一対の矩形のキーパッド２ｂと、相対的に小さな複数の矩形のキーパッド２ｃとが設けられている。これらのキーパッド２ａ〜２ｃは、透明な弾性材料からなるシートの上面から一部が隆起されるように形成されている。従って、上方からの圧力により、キーパッド２ａ〜２ｃは、下方に撓み得るように形成されている。この撓みにより、キーパッドの下方のメタルドーム１ａ，１ｂまたは１ｃがへこみ、メタルドーム１ａ〜１ｃの下方部が導通されたりし、オン状態とされる。
【００３４】
本実施形態の特徴は、十字状のキーパッド２ａの上面に、十字状のキーパッド２ａの平面形状と同じ平面形状の遮光性粘着シート６が貼付されていることにある。遮光性粘着シート６は、下方からの光が透過する複数の透光部６ａを有する。この透光部６ａは、上方の被照光マーキング部４ａと重なり合う位置に設けられている。遮光性粘着シート６は、透光部６ａ以外の部分において、下から照射される光を遮断する。遮光性粘着シート６は、下方から照射される光を遮断する限り、適宜の遮光性材料により形成される。
【００３５】
もっとも、遮光性粘着シート６を、上記十字状のキーパッド２ａ上に貼付するために、図１（ｂ）に示すように、遮光性粘着シート６は、基材６ｂと基材６ｂの下面に形成された粘着剤層６ｃとを有する。そして、上記透光部６ａは、貫通孔を形成することにより、設けられている。もっとも、基材６ｂ及び粘着剤層６ｃの一部を透明性とすることにより、透光部６ａを設けてもよい。
【００３６】
好ましくは、遮光性粘着シート６の基材は、図３に示すように、黒色層１１と、黒色層１１の片面に形成された第１の白色層１２と、他面に形成された第２の白色層１３とを有する積層シートが用いられる。
【００３７】
（黒色層）
黒色層１１は、遮光性粘着シート６に遮光性を与える。遮光性粘着シートは黒色層１１を備えているため、遮光性を有する。
【００３８】
黒色層１１としては、黒色を有するように構成されていれば特に限定されない。黒色層１１は、黒色インキにより形成されていることが好ましい。黒色層１１は、黒色インキを塗布し、乾燥させることにより形成されていることが好ましい。
【００３９】
上記黒色インキは、遮光材料としての黒色着色剤と、バインダーと、溶剤とを含むことが好ましい。
【００４０】
上記黒色着色剤としては、特に限定されないが、カーボンブラック、アセチレンブラック、松煙または黒鉛などが挙げられる。なかでも、カーボンブラックが好ましい。
【００４１】
上記黒色着色剤の平均粒径は、０．０１〜０．５μｍが好ましい。黒色着色剤の平均粒径が小さすぎると、黒色インキの製造時に取扱性が低下することがあり、大きすぎると、黒色層の表面粗さが大きくなりすぎて、黒色層と該黒色層に積層される層との密着性が低下することがある。なお、黒色着色剤の平均粒径とは、電子顕微鏡で観察して求めた算出平均径をいう。
【００４２】
上記黒色インキに用いられるバインダーとしては特に限定されず、従来インク等に用いられているバインダーを使用することができる。このようなバインダーとしては、ポリウレタン系樹脂、フェノール系樹脂、エポキシ樹脂、尿素メラミン系樹脂、またはポリメタクリル酸メチル等が挙げられる。
【００４３】
上記黒色インキに用いられるバインダーは、塩素、臭素、フッ素又はヨウ素などのハロゲン元素を含まないことが好ましい。バインダーがハロゲン元素を含む場合には、ハロゲン元素の含有量は５０ｐｐｍ以下であることが好ましい。ハロゲン元素が多く含まれていると、遮光性粘着シートが用いられた液晶表示モジュールユニットを使用する際に、ハロゲン元素に起因したガスが発生することにより表示性能が低下することがあり、また遮光性粘着シートの焼却時に有害ガスが発生し、環境負荷が大きくなることがある。
【００４４】
なお、バインダーに含有されているハロゲン元素量は、発光分光分析法により測定することができる。発光分光分析法とは、プラズマ光源で原子を励起して発光させ、発光を回折格子などにより分光して、いわゆる原子スペクトルを得ることにより含有元素を特定する測定方法である。ハロゲン元素量の測定に際しては、例えば、島津製作所から市販されている測定装置である商品名「ＰＤＡシリーズ」を用いることができる。
【００４５】
上記黒色インキに用いられる溶剤は、黒色着色剤及びバインダーの種類に応じて適宜選択して用いられる。
【００４６】
上記黒色インキ１００重量％中に、黒色着色剤は１２重量％未満の割合で含有されていることが好ましい。黒色着色剤が多すぎると、遮光性粘着シートが用いられた電子機器において、電気絶縁性が低下することがある。黒色インキ１００重量％中に、上記黒色着色剤は５重量％以上の割合で含有されていることが好ましい。黒色着色剤が少なすぎると、充分な遮光性が得られないことがある。
【００４７】
上記黒色インキの市販品としては、例えば、大日精化社製の商品名「ＮＢ−５００  墨」「カセットコンク」等が挙げられる。
【００４８】
黒色層１１の厚みは、１５μｍ未満が好ましく、１０μｍ以下がより好ましい。黒色層１１が厚すぎると、遮光性粘着シートが厚くなりすぎることがある。黒色層１１の厚みは、５μｍ以上が好ましい。黒色層１１が薄すぎると、充分な遮光性を得ることができないことがある。
【００４９】
（白色層）
遮光性粘着シートでは、基材シートの両側の表面に第１，第２の白色層１２，１３が配置されている。従って、遮光性粘着シートは、両面において光反射性を有する。また、遮光性粘着シートは、光反射性を得るために、いずれの側からも貼付することができる。
【００５０】
第１，第２の白色層１２，１３としては、白色を有するように構成されていれば特に限定されない。第１，第２の白色層１２，１３は、白色インキや白色樹脂フィルムにより形成されていることが好ましい。第１，第２の白色層１２，１３は、白色インキを塗布し、乾燥させることにより形成されているか、白色樹脂フィルムにより形成されていることが好ましい。
【００５１】
第１の白色層１２と、第２の白色層１３とは、同じ材料により形成されていてもよく、異なる材料により形成されていてもよい。中でも、光学特性と薄型化の両立の観点から、一方の白色層を白色樹脂フィルムとし、他方の白色層を白色インキとすることが好ましい。より好ましくは、白色樹脂フィルム及び白色インキ層からなる白色層と、白色インキからなる白色インキ層とを設けると、薄型化と光学特性の両立を更に向上させることができ、好ましい。
【００５２】
上記白色樹脂フィルムは、酸化チタン粒子を含有する樹脂フィルムであることが好ましい。酸化チタン粒子を含有する樹脂フィルムは、白色を呈し、光反射性に優れるとともに強度にも優れたものとなるため、好ましい。 
【００５３】
上記樹脂フィルムの樹脂材料としては特に限定はされず、例えば、ポリ塩化ビニルフィルム、ポリプロピレンフィルム、ポリエチレンフィルム、ポリエステルフィルム、ポリカーボネートフィルム、ポリイミドフィルム、ポリスチレンフィルム、セロファンなどが挙げられ、ポリエステルフィルム、ポリプロピレンフィルムが好ましく、ポリエチレンテレフタレートフィルムがより好ましい。
【００５４】
上記酸化チタン粒子を含有する樹脂フィルム層は、それ単独の光反射率が６０％以上であるものが好ましい。単独の光反射率がこれ以下のものを用いた場合、光源ユニットから出る光を十分に反射させることができず、キーパッドの視認性が劣る場合がある。
【００５５】
上記酸化チタン粒子の配合量としては、樹脂フィルム単独の反射率が上記の通りになるよう配合されればよく、特に限定はされないが、少なすぎると反射率が達成できない場合があるため７重量%以上が好ましい。より好ましくは、１５重量％以上である。
【００５６】
上記樹脂フィルムは、フィルムの強度及び屈曲性の点で、延伸処理されたものが好ましい。
【００５７】
上記樹脂フィルムは、強度及び屈曲性の点で、発泡処理されていないものが好ましい。
上記樹脂フィルムの厚みは、薄いと強度に劣る場合があり、厚いと、機器の小型化に追従できないため、８〜３０μｍが好ましく、１０〜２０μｍが特に好ましい。
【００５８】
上記白色インキは、光反射材料としての白色着色剤と、バインダーと、溶剤とを含むことが好ましい。
【００５９】
上記白色着色剤としては、例えば、二酸化チタン、硫酸バリウム、亜鉛華、鉛白等が挙げられる。なかでも、二酸化チタンが好ましい。
【００６０】
上記白色インキに用いられるバインダーは、塩素、臭素、フッ素又はヨウ素などのハロゲン元素を含まないことが好ましい。バインダーがハロゲン元素を含む場合には、ハロゲン元素の含有量は５０ｐｐｍ以下であることが好ましい。ハロゲン元素が多く含まれていると、遮光性粘着シートが用いられた液晶表示モジュールユニットを使用する際に、ハロゲン元素に起因したガスが発生することにより表示性能が低下することがあり、また遮光性粘着シートの焼却時に有害ガスが発生し、環境負荷が大きくなることがある。
【００６１】
上記白色インキに用いられる溶剤としては、白色着色剤及びバインダーの種類に応じて、汎用の溶剤を適宜選択して用いることができる。
【００６２】
上記白色インキ１００重量％中に、白色着色剤は１０〜４０重量％の割合で含有されていることが好ましく、より好ましくは１５〜３０重量％である。白色着色剤が少なすぎると、光反射性が低下し、充分な光反射性を保持しつつ白色層の厚みを薄くすることができないことがある。白色着色剤が多すぎると、白色層の表面粗さが大きくなりすぎて、白色層と該白色着色剤に積層される層との密着性が低下し、層間で剥離するおそれがある。
【００６３】
上記白色インキの市販品としては、大日本インキ化学工業社製の商品名「パナシアＣＶＬ−ＳＰ７０９白」、帝国インキ社製の商品名「ＥＧＳ６１１白」等が挙げられる。
【００６４】
第１，第２の白色層１２，１３の厚みはいずれも、１５μｍ未満が好ましく、１０μｍ以下がより好ましい。白色層が厚すぎると、遮光性粘着シートが厚くなりすぎることがある。第１，第２の白色層１２，１３の厚みは、２μｍ以上が好ましい。白色層が薄すぎると、白色層を介して黒色層が透けて、白色層が見掛け上灰色となることがある。また、白色層が薄すぎると、白色層を透過した光が黒色層に吸収されて、白色層の光反射性能が低下するおそれがある。
【００６５】
第１の白色層１２及び第２の白色層１３の厚みは、同じであってもよく、異なっていてもよい。
【００６６】
白色インキにより形成された白色層１００重量％中に、白色着色剤は３０〜８０重量％の割合で含有されていることが好ましい。白色着色剤が少なすぎると、遮光性粘着シートの光反射性が低下し、充分な光反射性を保持しつつ白色層の厚みを薄くすることができないことがある。白色着色剤が多すぎると、白色層の表面粗さが大きくなりすぎて、白色層と該白色着色剤に積層される層との密着性が低下し、層間で剥離するおそれがある。
【００６７】
（粘着剤層）
上記遮光性粘着シートの基材に積層される粘着剤層１４は、適宜の粘着剤で形成される。このような粘着剤としては、アクリル系粘着剤またはゴム系粘着剤などが用いられ得る。好ましくは、透明な粘着剤が用いられ、その場合には、透光部６ａにおいて、粘着剤層は貫通孔を有さずともよい。
【００６８】
もっとも、好ましくは、粘着剤もまた透明であることが望ましい。その場合には、遮光性粘着シートに貫通孔を単純に形成するだけで透光部６ａを形成することができる。
【００６９】
上記遮光性粘着シート６が貼付されている十字状のキーパッド２ａ上に、上記円形の操作キー４が重なられる。操作キー４は、透明な合成樹脂材料からなり、小さな円形の被照光マーキング部４ｂだけが下方からの光により照光される。本実施形態では、この円形の被照光マーキング部４ａに、透光性着色シート７が積層されている。それによって、被照光マーキング部４ａを上記透光性着色シート７を他の部分と異なる色を呈するように光らせることができる。
【００７０】
図１（ｃ）に示されているように、上記被照光マーキング部４ａに貼付された透光性着色シート７には、下方からの光が矢印で示すように被照光マーキング部４ａにのみ光が通過する。すなわち、上記遮光性粘着シート６の存在により、透光部６ａ以外の部分では、下方からの光が到達しない。
【００７１】
もっとも、光源からの光は、上記遮光性粘着シート６が設けられている部分の周囲では上方に透過する。従って、操作キー４の全体は、半透明であり、下方からの光源によりある程度照光される。よって、円形の操作キー全体が明るく見える。そして、この明るく見える操作キー４の中で、上記被照光マーキング部４ａのみが、着色シート７の色を呈するように明るく照光されることになる。
【００７２】
この場合、下方の遮光性粘着シート６の外形が見えると、意匠性が劣ることとなる。従って、上記遮光性粘着シート６は、円形の操作キー４を通して見た場合、その外形が認識され難いものであること望ましい。
【００７３】
そのため、好ましくは、上記遮光性粘着シート６では、上面が白色層１２のような白色であることが好ましい。この場合には、上面が白色であり、上記操作キー４の全体が透明な白色すりガラス色調である場合、両者の色差が少なくなる。そのため、十字状のキーパッドや遮光性粘着シート６外縁が見づらくなり、十字状のキーパッド２ａの存在を意識させ難くすることができる。このように、操作キー４の下方に存在するキーパッド２ａを見え難くするには、両者の間の色差が、２以下であることが望ましい。
【００７４】
なお、本実施形態では、十字状のキーパッド２ａが円形の操作キー４の下方の一部に配置されているため、十字状のキーパッド２ａの外形すなわち遮光性粘着シート６の外形を見づらくすることが望ましい。
【００７５】
しかしながら、本発明においては、操作キーと、操作キーの下方に配置されるキーパッドの形状は様々に変形することができる。例えば、図４（ａ）に示すように、１つの矩形の平面形状を有するキーパッド２１の上方に、略図的に示す円形の操作キー２２及び矩形のキートップ２３が配置される構造であってもよい。その場合には、上記キーパッド２１の上面に、キーパッドの上面と同じ平面形状の遮光性粘着シート２４を貼付すればよい。
【００７６】
この場合においても、遮光性粘着シート２４が操作キー２２の下方の領域に入り込んでいるため、上記実施形態の場合と同様に、キーパッド２１の外縁を見づらくするために、遮光性粘着シート２４の上面を、透明な操作キー２２に対して色差が小さい色とすることが望ましい。すなわち、操作キー２２が白色すりガラス調である場合には、遮光性粘着シート２４の上面は、上記白色層１２と同様とされることが望ましい。
【００７７】
また、本発明においては、遮光性粘着シートが貼付されるキーパッドは、操作キーの下方の全領域に存在していてもよい。例えば、図４（ａ）に示されている操作キー２２の下方では、下方の全領域に、上記キーパッド２１が位置している。従って、キーパッド２１の上面に貼付された遮光性粘着シート２４は、操作キー２２の下方の全領域に位置している。この場合には、操作キー２２の上方から透かして見た場合、キーパッド２１の外形が見えないことになる。従って、この場合、遮光性粘着シート２４の上面の色は、操作キー２２の色と関係なく選択してもよい。
【００７８】
上述したように、上記実施形態の変形例に係る携帯電話機では、操作キーが略透明であり、及び操作キーが下方からの光源により照光される構造において、操作キーの一部の被照光マーキング部のみを下方の光源からの光により強く照光することができる。図５に示した従来例では、ステンレス板からなる遮光板が用いられていたため、携帯電話機の薄型化を図ることがこのようなであったのに対し、上記実施形態では、このような金属板からなる遮光板を必要としないため、携帯電話機などの携帯型電子機器の薄型化を進めることができる。
【００７９】
しかも、上記遮光性粘着シート６は、必要なキーパッドの上面にのみ貼付されるものである。従って、大きな遮光性シートや遮光性金属板を必要としない。よって、コストを低減することができる。また、粘着剤の使用量を少なくすることができ、それによって、粘着剤に含有されている溶剤の臭いが生じ難く、また環境負担を低減することができる。
【００８０】
さらに、ステンレス板からなる遮光板が積層されている構造では、上方の操作キーを指で押圧したとしても、その押圧力が遮光板の下方のキーパッドに伝わり難かった。これに対して、本実施形態では、上記操作キー４の下方に遮光板が存在しないため、操作キー４の被照光マーキング部４ａを指で押圧した場合、下方のキーパッド２ａが小さな力で容易にかつ大きく下方に撓むこととなる。従って、操作に必要な押圧力を低減することができる。
【００８１】
なお、上記実施形態では、指で押圧される操作キーを有する携帯電話機に用いられた遮光性粘着シートにつき説明したが、本発明の遮光性粘着シートは、上記指で押圧される操作キーと組み合わせて用いられる用途に限らず、タッチセンサーキーや光学式キーのような操作キーと組み合わされる用途に用いられてもよい。いずれの場合においても、指などが接触する部分を明確化するために、該指等により接触される操作部分あるいは操作部分以外の一部を照光する際に、部分的に照光される部分と他の部分とを明確化するために、本発明に係る遮光性粘着シートが好適に用いられる。本発明に係る遮光性粘着シートを用いることにより、照光される部分とそれ以外の部分とのコントラスト差や色差などを高めることができ、それによって、誤操作を確実に防止することができる。
【００８２】
携帯電話機につき説明したが、本発明は、携帯電話機に限らず、携帯型ゲーム機器や電子手帳のような携帯型の電子機器の操作キーを部分的に照光する構造に広く用いることができる。また、パソコンのキーボード等にも用いることができる。
【００８３】
（実施例１）
白色樹脂フィルム（帝人社製  商品名「テフレックス」、酸化チタン粒子含有のポリエチレンテレフタレート樹脂フィルム、厚み：１３μｍ）を用意した。
【００８４】
次に、バインダーとしてウレタン樹脂（ハロゲン元素含有量：５０ｐｐｍ未満）３０重量％、黒色着色剤として平均粒径が０．０３μｍのカーボンブラック１０重量％、並びに、酢酸エチル、トルエン及びイソプロピルアルコールを混合してなる溶剤６０重量％からなる黒色インキ（カーボンブラック：１０重量％）からなる黒色インキを用意した。
【００８５】
そして、上記白色樹脂フィルムの他方の中間層上に、黒色インキをグラビア印刷により塗布、乾燥させて、厚みが０．８μｍの薄層を形成した。黒色インキを塗布、乾燥させる要領を合計５回繰り返して行い、厚みが４μｍの黒色層を形成した。
【００８６】
次に、バインダーとしてウレタン樹脂（ハロゲン元素含有量：５０ｐｐｍ以下）２５重量％、白色着色剤として二酸化チタン２５重量％、並びに、酢酸エチル、トルエン及びイソプロピルアルコールを混合してなる溶剤５０重量％からなる白色インキ（二酸化チタン：２５重量％）を一方の中間層上にグラビア印刷により塗布し乾燥させて、厚みが１．３μｍの薄層を形成した。上記白色インキを重ねて塗布、乾燥させる要領を合計３回繰り返して行い、厚みが４．０μｍの光反射層を形成した。なお、各光反射基層中における二酸化チタンの含有率は、５０重量％であった。
【００８７】
更に、上記白色樹脂フィルムの、黒色層が形成された面と反対の面に、上記白色インキを塗布し、１．３μｍの白色層を形成した。
これにより、白色層／白色樹脂フィルム／黒色層／白色層という積層構成を有する遮光シート基材を形成した。
【００８８】
続いて、次に、遮光シート基材の白色樹脂フィルム側に、アクリル系粘着剤を塗布、乾燥させ、厚みが１．５μｍの粘着剤層を形成した。これにより、粘着剤層／白色層／白色樹脂フィルム／黒色層／白色層という積層構成を有する遮光性粘着シートを製造した。  
【００８９】
（比較例１）
白色層を設けなかった以外は、実施例１と同様の作業をおこなった。
【００９０】
これにより、粘着剤層／白色樹脂フィルム／黒色層という積層構成を有する遮光性粘着シートを製造した。
【００９１】
（評価）
得られた遮光シート基材の光反射率、遮光性及び美観を下記の要領で評価した。
【００９２】
（光反射率）
遮光シート基材の光反射層についてＪＩＳ  Ｋ７１０５に準拠して５００ｎｍにおける全光線反射率を測定した。実施例及び比較例いずれも、白色樹脂フィルム側から測定した。実施例１の結果は７３％、比較例１では７０%であった。
【００９３】
（遮光性）
表示装置組み立て用粘着テープの遮光層についてＪＩＳ  Ｋ７１０５に準拠した全光線反射率を測定した。実施例及び比較例において、いずれも０．１％以下であった。
【００９４】
（美観）
ＰＥＴ製の半透明シート（帝人デュポン社製、「テイジンテトロンフィルムＵ２」、厚み３８μｍ）と、白色シート（三菱化学ポリエステルフィルム社製、「ダイアホイル」）を準備した。
【００９５】
実施例１及び比較例１で作成した遮光性粘着シートを２０×２０ｍｍ切り取った。そして、中心部に直径２ｍｍの穴を開けた後に透明シートと白色シートの間に挟んだ。白色シートの裏側から光源（クセノンライト、朝日電器社製、「ＥＬＰＡ  ＤＯＰ−２０７」）で照光し、目視で美観に与える影響を観察した。遮光性粘着シートの両面について観察した。
【００９６】
実施例１の遮光性粘着シートでは、いずれの面を透明シート側に用いた場合でも遮光性粘着シートの境界がわかりにくかった。
【００９７】
比較例１の遮光性粘着シートでは、黒面が透明シート側に向けられた場合はもちろんのこと、白色樹脂フィルム側を透明シート側に向けた場合でも、黒っぽいシルエットが目だった。
【図面の簡単な説明】
【００９８】
【図１】（ａ）は、本発明の一実施形態に係る携帯型電子機器としての携帯電話機の分解斜視図であり、（ｂ）は、十字状のキーパッド上に同じく十字状の平面形状を有する遮光性粘着シートが貼付されている状態を示す模式的斜視図であり、（ｃ）は、十字状のキーパッド上に遮光性粘着シートが貼付されており、かつ上方に操作キーが位置している部分を模式的に示す正面断面図である。
【図２】本発明の一実施形態の携帯電話機の要部を示す模式的平面図である。
【図３】本発明の一実施形態で用いられる遮光性粘着シートの好ましい積層構造を示す正面断面図である。
【図４】（ａ）及び（ｂ）は、本発明の携帯型電子機器におけるキーパッドと操作キーの組み合わせの変形例を説明するための模式的斜視図及び模式的平面図である。
【図５】従来の携帯電話機の一例を説明するための模式的分解斜視図である。
【図６】従来の照光色キートップを説明するための正面断面図である。
【符号の説明】
【００９９】
１…配線基板
１ａ〜１ｃ…メタルドーム
２…キーベース
２ａ〜２ｃ…キーパッド
４…操作キー
５…キーパッド
６…遮光性粘着シート
６ａ…透光部
６ｂ…基材
６ｃ…粘着剤層
７…透光性着色シート
１１…黒色層
１２…第１の白色層
１３…第２の白色層
１４…粘着剤層
２１…キーパッド
２２…操作キー
２３…キートップ
２４…遮光性粘着シート
【図１】
2009224214.tif 000003
【図２】
2009224214.tif 000004
【図３】
2009224214.tif 000005
【図４】
2009224214.tif 000006
【図５】
2009224214.tif 000007
【図６】
2009224214.tif 000008